(57)【特許請求の範囲】
【請求項１】
工程フィルムと、
前記工程フィルム上に形成された、下記一般式（１）で表される構成単位を１０ｍｏｌ％以上含有するノルボルネン系ポリマー（Ａ）を含み、厚さが１０ｎｍ以上１０００ｎｍ以下であり、かつ、自己支持性を有する高分子薄膜とを備える
ことを特徴とするフィルム状積層体。
【化１】
0006586545.tif 000006
（前記一般式（１）中、Ｘ１およびＸ２は、同一であるか、または異なり、それぞれ、水素原子、ハロゲン原子、置換もしくは無置換のアルキル基、置換もしくは無置換のアルコキシ基、置換もしくは無置換のアルケニル基、ヒドロキシ基、またはカルボキシ基を示し、Ｘ１およびＸ２は、互いに結合して環を形成してもよい。）
【請求項２】
請求項１に記載のフィルム状積層体において、
前記ノルボルネン系ポリマー（Ａ）が、ノルボルネン系コポリマーである
ことを特徴とするフィルム状積層体。
【請求項３】
請求項１または請求項２に記載のフィルム状積層体において、
前記高分子薄膜が、前記ノルボルネン系ポリマー（Ａ）を５０質量％以上含む
ことを特徴とするフィルム状積層体。
【請求項４】
請求項１から請求項３のいずれか一項に記載のフィルム状積層体において、
前記ノルボルネン系ポリマー（Ａ）のガラス転移点が、１４０℃以下である
ことを特徴とするフィルム状積層体。
【請求項５】
請求項１から請求項４のいずれか一項に記載のフィルム状積層体において、
前記ノルボルネン系ポリマー（Ａ）の温度２６０℃、荷重２．１６ｋｇｆにおけるメルトフローレートが、２０ｇ／１０ｍｉｎ以上である
ことを特徴とするフィルム状積層体。
【請求項６】
請求項１から請求項５のいずれか一項に記載のフィルム状積層体において、
前記高分子薄膜の表面炭素濃度が、９０原子％以上である
ことを特徴とするフィルム状積層体。
【請求項７】
請求項１から請求項６のいずれか一項に記載のフィルム状積層体において、
前記工程フィルムの表面自由エネルギーが、４０ｍＪ／ｍ２以下である
ことを特徴とするフィルム状積層体。
【請求項８】
請求項１から請求項７のいずれか一項に記載のフィルム状積層体において、
前記工程フィルムの表面の算術平均粗さが、４０ｎｍ以下である
ことを特徴とするフィルム状積層体。
【請求項９】
請求項１から請求項８のいずれか一項に記載のフィルム状積層体を用いて、高分子薄膜を製造する高分子薄膜の製造方法であって、
前記工程フィルム上に、前記ノルボルネン系ポリマー（Ａ）を含む高分子薄膜形成用溶液を塗布し、乾燥して、前記高分子薄膜を形成する工程と、
前記高分子薄膜を、前記工程フィルムから剥離する工程と、を備える
ことを特徴とする高分子薄膜の製造方法。
【発明の詳細な説明】
【技術分野】
【０００１】
本発明は、高分子薄膜、フィルム状積層体、および、高分子薄膜の製造方法に関する。
【背景技術】
【０００２】
環状オレフィン系樹脂からなるフィルムは、例えば、フィルムコンデンサ用の誘電体フィルムとして使用されている。
例えば、特許文献１には、樹脂を主成分とする高絶縁性フィルムが記載されている。この高絶縁性フィルムにおいて、前記樹脂が非晶性樹脂である。また、前記高絶縁性フィルムの面方向における屈折率の最小値をＮｙとし、前記高絶縁性フィルムの面方向において前記Ｎｙに直交する方向の屈折率をＮｘとし、前記高絶縁性フィルムの厚さをｄとしたとき、下記式１で表されるレターデーション（Ｒ）が、１０ｎｍ以下である。
Ｒ＝（Ｎｘ−Ｎｙ）・ｄ（式１）
【先行技術文献】
【特許文献】
【０００３】
【特許文献１】特開２０１５−１８３１８１号公報
【発明の概要】
【発明が解決しようとする課題】
【０００４】
樹脂フィルムについては、厚さを数十から数百ｎｍの範囲とすれば、静電気力および濡れ性により、接着剤などを用いずとも、被着物に対して密着できる場合がある。
しかしながら、特許文献１に記載の高絶縁性フィルムは、被着物に対して密着させることができなかった。また、特許文献１には、平均厚さは０．５μｍ以上７．０μｍ以下が好ましいとの記載があるが、特許文献１に記載の高絶縁性フィルムの製造方法では、フィルムの厚さをナノオーダーにすることはできなかった。また、特許文献１では、例えば、溶液キャスト法により作製したフィルムに延伸処理を施しているが、この方法によっても、フィルムの厚さをナノオーダーにすることはできなかった。【０００５】
本発明の目的は、接着剤などを用いずとも、被着物に対して密着させることができ、高い撥水性を有する高分子薄膜、フィルム状積層体、並びに、高分子薄膜の製造方法を提供することである。
【課題を解決するための手段】
【０００６】
本発明の一態様によれば、下記一般式（１）で表される構成単位を１０ｍｏｌ％以上含有するノルボルネン系ポリマー（Ａ）を含み、厚さが１０ｎｍ以上１０００ｎｍ以下であり、かつ、自己支持性を有することを特徴とする高分子薄膜が提供される。
なお、下記一般式（１）中、Ｘ１およびＸ２は、同一であるか、または異なり、それぞれ、水素原子、ハロゲン原子、置換もしくは無置換のアルキル基、置換もしくは無置換のアルコキシ基、置換もしくは無置換のアルケニル基、ヒドロキシ基、またはカルボキシ基を示し、Ｘ１およびＸ２は、互いに結合して環を形成してもよい。【０００７】
【化１】
0006586545.tif 000002
【０００８】
前述の本発明の一態様において、前記ノルボルネン系ポリマー（Ａ）が、ノルボルネン系コポリマーであることが好ましい。
前述の本発明の一態様において、前記高分子薄膜が、前記ノルボルネン系ポリマー（Ａ）を５０質量％以上含むことが好ましい。
前述の本発明の一態様において、前記ノルボルネン系ポリマー（Ａ）のガラス転移点が、１４０℃以下であることが好ましい。
前述の本発明の一態様において、前記ノルボルネン系ポリマー（Ａ）の温度２６０℃、荷重２．１６ｋｇｆにおけるメルトフローレートが、２０ｇ／１０ｍｉｎ以上であることが好ましい。
前述の本発明の一態様において、前記高分子薄膜の表面炭素濃度が、９０原子％以上であることが好ましい。【０００９】
本発明の一態様によれば、工程フィルムと、前記工程フィルム上に形成された、前述の本発明の一態様に係る高分子薄膜とを備えることを特徴とするフィルム状積層体が提供される。
前述の本発明の一態様において、前記工程フィルムの表面自由エネルギーが、４０ｍＪ／ｍ２以下であることが好ましい。
前述の本発明の一態様において、前記工程フィルムの表面の算術平均粗さが、４０ｎｍ以下であることが好ましい。【００１０】
本発明の一態様によれば、前述の本発明の一態様に係る高分子薄膜を製造する高分子薄膜の製造方法であって、工程フィルム上に、前記ノルボルネン系ポリマー（Ａ）を含む高分子薄膜形成用溶液を塗布し、乾燥して、前記高分子薄膜を形成する工程と、前記高分子薄膜を、前記工程フィルムから剥離する工程と、を備えることを特徴とする高分子薄膜の製造方法が提供される。
前述の本発明の一態様において、前記工程フィルムの表面自由エネルギーが、４０ｍＪ／ｍ２以下であることが好ましい。
前述の本発明の一態様において、前記工程フィルムの表面の算術平均粗さが、４０ｎｍ以下であることが好ましい。【００１１】
本発明によれば、接着剤などを用いずとも、被着物に対して密着させることができ、高い撥水性を有する高分子薄膜、フィルム状積層体、並びに、高分子薄膜の製造方法を提供できる。
【図面の簡単な説明】
【００１２】
【図１】本発明の実施形態に係る高分子薄膜を示す概略図である。
【図２】本発明の実施形態に係る高分子薄膜の製造方法で用いる工程フィルムを示す概略図である。
【図３】本発明の実施形態に係る高分子薄膜の製造方法において、工程フィルム上に高分子薄膜を形成して、フィルム状積層体を作製した状態を示す概略図である。
【発明を実施するための形態】
【００１３】
以下、本発明について実施形態を例に挙げて、図面に基づいて説明する。本発明は実施形態の内容に限定されない。なお、図面においては、説明を容易にするために拡大または縮小をして図示した部分がある。
【００１４】
［高分子薄膜］
本実施形態に係る高分子薄膜１は、図１に示すように、自己支持性を有する薄膜である。なお、本明細書において「自己支持性」とは、高分子薄膜１が他の支持体に積層されていない場合に、高分子薄膜１が単独で膜を形成できる性質のことをいい、より具体的には膜強度が５ｍＮ／１ｍｍφ以上であることを言う。また、「自己支持性」を有する膜においては、膜強度が、１０ｍＮ／１ｍｍφ以上であることが好ましく、２０ｍＮ／１ｍｍφ以上であることがより好ましい。膜強度は、クリープメーター（例えば、株式会社山電製の商品名「クリープメーターＲＥ２−３３０５ＣＹＡＭＡＤＥＮ」）にて測定できる。具体的には、後述する実施例に記載の方法により測定できる。
【００１５】
高分子薄膜１の厚さは、１０ｎｍ以上１０００ｎｍ以下であることが必要である。高分子薄膜１の厚さが１０ｎｍ以上１０００ｎｍ以下である場合、接着剤などを使用せずに、皮膚などの所望の被着物に貼り合わせることが可能となる。高分子薄膜１の厚さは、Ｊ．Ａ．Ｗｏｏｌｌａｍ社製の分光エリプソメーター（製品名「Ｍ−２０００」）にて測定できる。
高分子薄膜１の厚さは、好ましくは３０ｎｍ以上であり、より好ましくは５０ｎｍ以上であり、よりさらに好ましくは１００ｎｍ以上であり、特に好ましくは１５０ｎｍ以上である。また、高分子薄膜１の厚さは、好ましくは９００ｎｍ以下であり、より好ましくは７００ｎｍ以下であり、よりさらに好ましくは５５０ｎｍ以下であり、特に好ましくは４００ｎｍ以下である。
【００１６】
高分子薄膜１の表面炭素濃度は、撥水性の観点から、９０原子％以上であることが好ましく、９５原子％以上であることがより好ましく、９９原子％以上であることが特に好ましい。表面炭素濃度は、Ｘ線光電子分光分析法（ＸＰＳ）により測定できる。
【００１７】
高分子薄膜１は、下記一般式（１）で表される構成単位を１０ｍｏｌ％以上含有するノルボルネン系ポリマー（Ａ）を含むことが必要である。ノルボルネン系ポリマー（Ａ）が下記一般式（１）で表される構成単位を１０ｍｏｌ％以上含有しない場合には、所望の厚さで自己支持性を有し、かつ高い撥水性を有する高分子薄膜が得られない。高分子薄膜１中に占める下記一般式（１）で表される構成単位の含有量は、２０ｍｏｌ％以上であることが好ましく、５０ｍｏｌ％以上であることがより好ましい。
【００１８】
【化２】
0006586545.tif 000003
【００１９】
前記一般式（１）において、Ｘ１およびＸ２は、同一であるか、または異なり、それぞれ、水素原子、ハロゲン原子、置換もしくは無置換のアルキル基、置換もしくは無置換のアルコキシ基、置換もしくは無置換のアルケニル基、ヒドロキシ基、またはカルボキシ基を示し、Ｘ１およびＸ２は、互いに結合して環を形成してもよい。
アルキル基、アルコキシ基およびアルケニル基の置換基としては、ハロゲン原子、ヒドロキシ基、カルボキシ基、アクリロイル基、メタクリロイル基、およびエポキシ基などが挙げられる。
アルキル基の炭素数は、１から５であることが好ましく、１から３であることがより好ましい。アルコキシ基の炭素数は、１から５であることが好ましく、１から３であることがより好ましい。アルケニル基の炭素数は、２から５であることが好ましく、２から３であることがより好ましい。
【００２０】
（ノルボルネン系ポリマー（Ａ））
ノルボルネン系ポリマー（Ａ）は、前記一般式（１）で表される構成単位を１０ｍｏｌ％含有すればよく、ノルボルネン系ホモポリマーであってもよく、ノルボルネン系コポリマーであってもよい。
このノルボルネン系ポリマー（Ａ）は、ノルボルネン系化合物を単量体の少なくとも一種とするポリマーである。
【００２１】
ノルボルネン系化合物としては、ノルボルネン（ビシクロ［２．２．１］ヘプタ−２−エン）、ノルボルネンに係るビシクロ環を含む環状構造を有する化合物（例えばジシクロペンタジエン）、およびこれらの誘導体が挙げられる。これらは１種を単独で用いてもよく、２種以上を混合して用いてもよい。
ノルボルネン系化合物以外の単量体としては、シクロペンタジエン、およびテトラシクロドデセンなどが挙げられる。これらは１種を単独で用いてもよく、２種以上を混合して用いてもよい。
【００２２】
ノルボルネン系化合物を単量体の少なくとも一種とすることで、単量体を重合させて得られるポリマー（ホモポリマーまたはコポリマー）は、前記一般式（１）で表される構成単位を有する。
【００２３】
ノルボルネン系ポリマー（Ａ）としては、ノルボルネン系モノマーの開環メタセシス重合体水素化ポリマー（具体的には日本ゼオン株式会社製ＺＥＯＮＥＸ（登録商標）シリーズとして入手可能である。）、ノルボルネンとエチレンとのコポリマー（具体的にはポリプラスチックス株式会社製ＴＯＰＡＳ（登録商標）シリーズとして入手可能である。）、ジシクロペンタジエンとテトラシクロペンタドデセンとの開環重合に基づくコポリマー（具体的には日本ゼオン株式会社製ＺＥＯＮＯＲ（登録商標）シリーズとして入手可能である。）、エチレンとテトラシクロドデセンとのコポリマー（具体的には三井化学株式会社製アペル（登録商標）シリーズとして入手可能である。）、並びに、ジシクロペンタジエンおよびメタクリル酸エステルを原料とする極性基を含む環状オレフィン樹脂（具体的にはＪＳＲ株式会社製アートン（登録商標）シリーズとして入手可能である。）などが挙げられる。これらは１種を単独で用いてもよく、２種以上を混合して用いてもよい。
【００２４】
ノルボルネン系ポリマー（Ａ）は、架橋構造を有していてもよい。ここで、架橋構造をもたらす架橋剤の種類は任意である。この架橋剤としては、有機過酸化物（例えば、ジクミルパーオキサイドなど）、およびエポキシ基を有する化合物などが挙げられる。これらは１種を単独で用いてもよく、２種以上を混合して用いてもよい。
架橋剤は、ノルボルネン系ポリマー（Ａ）を構成する高分子の一種類同士の間で架橋してもよく、異なる種類の高分子間で架橋してもよい。架橋剤の結合部位も任意である。ノルボルネン系ポリマー（Ａ）を構成する高分子における主鎖を構成する原子と架橋していてもよく、側鎖または官能基など主鎖以外を構成する原子と架橋していてもよい。架橋の程度も任意であるが、架橋の程度が過度に進行すると、ノルボルネン系ポリマー（Ａ）を含む高分子薄膜１の加工性（特に成形性）が過度に低下したり、高分子薄膜１の表面性状が過度に劣化したり、高分子薄膜１の耐脆性が低下することが懸念されるため、このような問題が発生しない範囲に留めるべきである。
【００２５】
ノルボルネン系ポリマー（Ａ）は、熱可塑性を備える。この熱可塑性の程度は溶融時の粘度を示すメルトフローレート（ＭＦＲ）で表すことができる。
ノルボルネン系ポリマー（Ａ）の温度２６０℃、荷重２．１６ｋｇｆにおけるメルトフローレート（ＭＦＲ）は、２０ｇ／１０ｍｉｎ以上であることが好ましく、２０ｇ／１０ｍｉｎ以上、１５０ｇ／１０ｍｉｎ以下であることがより好ましく、２５ｇ／１０ｍｉｎ以上、５０ｇ／１０ｍｉｎ以下であることが特に好ましい。ＭＦＲが前記範囲内であれば、熱可塑性が十分に高くでき、成形などの加工性を向上できる。ＭＦＲは、ＡＳＴＭ  Ｄ１２３８の記載に準じて測定できる。
【００２６】
ノルボルネン系ポリマー（Ａ）のガラス転移点は、高分子薄膜形成用溶液の塗布性の観点から、１４０℃以下であることが好ましく、３０℃以上１２０℃以下であることがより好ましい。ガラス転移点が１４０℃以下であれば、溶剤可溶性を更に向上でき、他方、ガラス転移点が３０℃以上であれば、室温でも自立膜形成能力を有する。ガラス転移点は、示差走査熱量計を用いて測定できる。例えば、示差走査熱量計（ＴＡ  Ｉｎｓｔｒｕｍｅｎｔｓ社製の「ＤＳＣ（Ｑ２０００）」）を用い、昇温速度１０℃／分で−４０℃から２００℃の温度範囲での測定を実施してグラフを作成し、そのグラフから変曲点を確認してガラス転移点を求めることができる。
【００２７】
（ノルボルネン系ポリマー（Ａ）以外のオレフィン系ポリマー（Ｂ））
高分子薄膜１は、ノルボルネン系ポリマー（Ａ）以外のオレフィン系ポリマー（Ｂ）（以下、場合により「非ＮＢオレフィン系ポリマー（Ｂ）」と称する）を含んでいてもよい。
非ＮＢオレフィン系ポリマー（Ｂ）を使用する場合、自己支持性および撥水性の観点から、ノルボルネン系ポリマー（Ａ）の含有量は、ポリマー全量基準で、５０質量％以上であることが好ましく、７０質量％以上であることがより好ましく、９０質量％以上であることが特に好ましい。
【００２８】
非ＮＢオレフィン系ポリマー（Ｂ）は、直鎖状であってもよく、側鎖を有していてもよい。また、非ＮＢオレフィン系ポリマー（Ｂ）は、ノルボルネン環を含まない限りいかなる官能基を有していてもよく、その種類および置換密度は任意である。アルキル基のように反応性の低い官能基であってもよく、カルボン酸基のように反応性が高い官能基であってもよい。
非ＮＢオレフィン系ポリマー（Ｂ）は、オレフィンを単量体の少なくとも一種とするオレフィン系ポリマーであって、ノルボルネン系化合物を単量体として有さないオレフィン系ポリマーである。したがって、非ＮＢオレフィン系ポリマー（Ｂ）は、高分子中にノルボルネン環を含まない限り、特に限定されず、芳香族環式ポリオレフィンであっても、非環式ポリオレフィンあってもよい。芳香族環式ポリオレフィンとしては、芳香族環の環状構造を有するオレフィンを単量体の少なくとも一種とするポリオレフィンが挙げられる。非ＮＢオレフィン系ポリマー（Ｂ）は、ホモポリマーであってもよく、コポリマーであってもよい。
【００２９】
（被着物）
高分子薄膜１は、接着剤などを用いずとも、被着物に対して密着させることができる。ここで、被着物としては、特に限定されないが、ステンレス、ポリエチレン、ポリプロピレン、ポリカーボネート、ガラス、ＰＴＦＥ（ポリテトラフルオロエチレン）、ＰＶＤＦ（ポリフッ化ビニリデン）、および半導体回路基板などが挙げられる。これらを被着物とすることで、任意の被着物に対して簡便に撥水性を付与することができる。また、上記以外の被着物としては、人、動物、衣類、帽子、靴および装飾品などが挙げられる。これらを被着物とすると、高分子薄膜１は、非常に薄いために、貼付部位が目立たず、また軽量であるために好ましい。
また、高分子薄膜１は、高い撥水性を有するので、汗または雨などへの耐性もある。そのため、高分子薄膜１は、ウェアラブル端末などを皮膚に密着させるためのフィルムとして特に好適に用いることができる。
【００３０】
［高分子薄膜の製造方法］
本実施形態に係る高分子薄膜の製造方法は、高分子薄膜１を製造する高分子薄膜の製造方法である。そして、本実施形態に係る高分子薄膜の製造方法は、工程フィルム上に、前記ノルボルネン系ポリマー（Ａ）を含む高分子薄膜形成用溶液を塗布し、乾燥して、前記高分子薄膜を形成する工程（高分子薄膜形成工程）と、前記高分子薄膜を、前記工程フィルムから剥離する工程（剥離工程）と、を備える方法である。
【００３１】
（高分子薄膜形成工程）
図２は、本実施形態に係る高分子薄膜の製造方法で用いる工程フィルム２を示す断面概略図である。工程フィルム２は、第一の面２Ａおよび第二の面２Ｂを有する。
高分子薄膜形成工程においては、図２に示すような工程フィルムの第一の面２Ａおよび第二の面２Ｂのうち、第一の面２Ａ上に、前記ノルボルネン系ポリマー（Ａ）を含む高分子薄膜形成用溶液を塗布し、乾燥して、高分子薄膜１を形成して、図３に示すようなフィルム状積層体１００を得る。
ここで、高分子薄膜形成工程で用いる工程フィルムおよび高分子薄膜形成用溶液について説明する。
【００３２】
（工程フィルム）
工程フィルム２としては、特に限定されない。例えば、取り扱い易さの観点から、工程フィルム２は、剥離基材２１と、剥離基材２１の少なくとも一方の面上に形成された剥離剤層２２とを備えることが好ましい。本実施形態では、剥離剤層２２の表面が第一の面２Ａに相当し、剥離基材２１の剥離剤層２２が形成された面とは反対側の面が第二の面２Ｂに相当する。
剥離基材２１としては、例えば、紙基材、この紙基材にポリエチレンなどの熱可塑性樹脂をラミネートしたラミネート紙、並びにプラスチックフィルムなどが挙げられる。
紙基材としては、グラシン紙、上質紙、コート紙、およびキャストコート紙などが挙げられる。プラスチックフィルムとしては、ポリエステルフィルム（例えば、ポリエチレンテレフタレート、ポリブチレンテレフタレート、およびポリエチレンナフタレートなど）、並びにポリオレフィンフィルムなど（例えば、ポリプロピレンおよびポリエチレンなど）が挙げられる。これらは１種単独で用いてもよく、２種以上を組み合わせて用いてもよい。
剥離剤層２２は、剥離剤が塗布されて形成されてもよい。剥離剤としては、例えば、オレフィン系樹脂、ゴム系エラストマー（例えば、ブタジエン系樹脂、イソプレン系樹脂など）、長鎖アルキル系樹脂、アルキド系樹脂、フッ素系樹脂、およびシリコーン系樹脂が挙げられる。これらの中でも剥離剤としては、オレフィン系樹脂、ゴム系エラストマー（例えば、ブタジエン系樹脂、イソプレン系樹脂など）、長鎖アルキル系樹脂、アルキド系樹脂、およびフッ素系樹脂からなる群から選択されるいずれかの剥離剤であることが好ましい。これらは１種単独で用いてもよく、２種以上を組み合わせて用いてもよい。剥離剤層は、帯電防止剤をさらに含有してもよく、帯電防止剤を含有していなくてもよい。
【００３３】
工程フィルム２は、剥離剤層２２により、第一の面２Ａの表面自由エネルギーおよび算術平均粗さが調整されていることが好ましい。
工程フィルム２の第一の面２Ａの表面自由エネルギーは、４０ｍＪ／ｍ２以下であることが好ましく、２０ｍＪ／ｍ２以上４０ｍＪ／ｍ２以下であることがより好ましい。表面自由エネルギーが２０ｍＪ／ｍ２以上であれば、工程フィルム２上に高分子薄膜形成用溶液を良好に塗布でき、また、表面自由エネルギーが４０ｍＪ／ｍ２以下であれば、工程フィルム２から高分子薄膜１を容易に剥離でき、生産性を向上できる。表面自由エネルギーは、各種液滴の接触角（測定温度：２５℃）を測定し、その値をもとに北崎・畑理論により求めることができる。
工程フィルム２の第一の面２Ａの表面の算術平均粗さ（Ｒａ）は、４０ｎｍ以下であることが好ましく、０．１ｎｍ以上３０ｎｍ以下であることがより好ましく、０．５ｎｍ以上２５ｎｍ以下であることが特に好ましい。表面の算術平均粗さが前記範囲内であれば、高分子薄膜１に形成される凹凸を十分に抑制でき、高分子薄膜１の膜強度を向上できる。算術平均粗さは、例えば、Ｖｅｅｃｏ  Ｉｎｓｔｒｕｍｅｎｔｓ社製、光干渉顕微鏡  ＮＴ１１００を用いて測定できる。
【００３４】
工程フィルム２の厚さは、特に限定されない。工程フィルム２の厚さは、通常、２０μｍ以上２００μｍ以下であり、２５μｍ以上１５０μｍ以下であることが好ましい。
剥離剤層２２の厚さは、特に限定されない。剥離剤を含む溶液を剥離基材の上に塗布して剥離剤層２２を形成する場合、剥離剤層２２の厚さは、０．０１μｍ以上２．０μｍ以下であることが好ましく、０．０３μｍ以上１．０μｍ以下であることがより好ましい。
剥離基材２１としてプラスチックフィルムを用いる場合、当該プラスチックフィルムの厚さは、３μｍ以上５０μｍ以下であることが好ましく、５μｍ以上９０μｍ以下であることがより好ましく、１０μｍ以上４０μｍ以下であることが特に好ましい。
【００３５】
（高分子薄膜形成用溶液）
高分子薄膜形成用溶液における溶質としての高分子薄膜形成用の材料物質は、ノルボルネン系ポリマー（Ａ）である。なお、この材料物質としては、非ＮＢオレフィン系ポリマー（Ｂ）をさらに用いてもよい。ノルボルネン系ポリマー（Ａ）および非ＮＢオレフィン系ポリマー（Ｂ）は、既に説明したため、省略する。
【００３６】
高分子薄膜形成用溶液における溶剤の種類としては、高分子薄膜形成用の材料物質を溶解、または均一に分散でき、加熱により蒸発する溶剤であれば、特に限定されない。例えば、溶剤としては、エタノール、プロパノール、イソプロピルアルコール、アセトン、トルエン、シクロヘキサノン、酢酸エチル、酢酸ブチル、テトラヒドロフラン、メチルエチルケトン、ジクロロメタン、およびクロロホルムなどが好ましい。これらは１種単独で用いてもよく、２種以上を組み合わせて用いてもよい。
また、溶剤の沸点としては、３０℃以上１６０℃以下の範囲内の値とすることが好ましく、３５℃以上１２０℃以下の範囲内の値とすることがより好ましい。
【００３７】
また、高分子薄膜形成用溶液中の材料物質の濃度を０．１質量％以上２０質量％以下の範囲内の値とすることが好ましい。
高分子薄膜形成用溶液中の材料物質の濃度が０．１質量％以上であれば、必要な厚さが得られなくなる場合があるという不具合、および、溶液の粘度が最適にならないという不具合を抑制できる。一方、高分子薄膜形成用溶液中の材料物質の濃度が２０質量％以下であれば、均一な塗膜が得られなくなる場合があるという不具合を抑制できる。
また、上記観点より、高分子薄膜形成用溶液中の材料物質の濃度を０．３質量％以上１５質量％以下の範囲内の値とすることがより好ましく、０．５質量％以上１０質量％以下の範囲内の値とすることがさらに好ましい。
【００３８】
また、高分子薄膜形成用溶液の粘度（測定温度：２５℃）を１ｍＰａ・ｓ以上５００ｍＰａ・ｓ以下の範囲内の値とすることが好ましい。
高分子薄膜形成用溶液の粘度が１ｍＰａ・ｓ以上であれば、塗膜のハジキが発生するという不具合を抑制できる。一方、高分子薄膜形成用溶液の粘度が５００ｍＰａ・ｓ以下であれば、均一な塗膜が得られなくなるという不具合を抑制できる。
また、上記観点より、高分子薄膜形成用溶液の粘度（測定温度：２５℃）を１．５ｍＰａ・ｓ以上４００ｍＰａ・ｓ以下の範囲内の値とすることがより好ましく、２ｍＰａ・ｓ以上３００ｍＰａ・ｓ以下の範囲内の値とすることがさらに好ましい。
なお、高分子薄膜形成用溶液の粘度は、ＪＩＳ  Ｋ７１１７−１の４．１（ブルックフィールド型回転粘度計）に準拠して測定されたものである。
【００３９】
また、工程フィルム２上に形成された高分子薄膜形成用溶液の塗布層を、高分子薄膜１とするための乾燥条件としては、特に限定されない。塗布層の乾燥は、４０℃以上１２０℃以下の温度条件で、かつ６秒間以上３００秒間以下の乾燥時間で行うことが好ましい。
乾燥温度が４０℃以上であれば、乾燥に時間がかかり過ぎたり乾燥不足になったりする不具合を抑制できる。一方、乾燥温度が１２０℃以下であれば、皺またはカールが生じたりする不具合を抑制できる。
また、乾燥時間が６秒以上であれば、乾燥不足になるという不具合を防止できる。一方、乾燥時間が３００秒以下であれば、皺またはカールが生じたりする不具合を抑制できる。
また、上記観点より、高分子薄膜形成用溶液の塗布層を高分子薄膜１とするための乾燥条件を、５０℃以上１１０℃以下の温度条件、かつ１２秒間以上１８０秒間以下の乾燥時間とすることがより好ましく、６０℃以上１００℃以下の温度条件、かつ１８秒間以上１２０秒間以下の乾燥時間とすることがさらに好ましい。
【００４０】
また、高分子薄膜形成用溶液の塗布を、ロールツーロール（Roll to Roll）法にて行うことが好ましい。
この理由は、ロールツーロール法であれば、所定の厚さを有する高分子薄膜１を、より効率的に形成することができることから、フィルム状積層体１００をより効率よく大量生産することができるためである。
また、ロールツーロール法を実施するにあたり、塗布装置として、バーコータ、グラビアコータまたはダイコータが好ましく、リバースグラビアコータまたはスロットダイコータがより好ましい。
この理由は、これらの塗布装置であれば、所定の厚さを有する高分子薄膜１を、さらに効率的に形成することができるためである。
すなわち、バーコータ、リバースグラビアコータおよびスロットダイコータであれば、ナノメートルオーダーの厚さの高分子薄膜１を、その表面に皺を発生させることなく、かつ、均一な厚さで形成できる。しかも、バーコータ、リバースグラビアコータおよびスロットダイコータは、その構造が簡単である上、経済性にも優れる。
【００４１】
（剥離工程）
剥離工程においては、図３に示すようなフィルム状積層体１００における高分子薄膜１を、工程フィルム２から剥離して、自己支持性を有する高分子薄膜１を得る。
剥離工程における工程フィルム２の高分子薄膜１からの剥離力は、５ｍＮ／２０ｍｍ以上、１００ｍＮ／２０ｍｍ以下であることが好ましく、１０ｍＮ／２０ｍｍ以上、５０ｍＮ／２０ｍｍ以下であることがより好ましく、１５ｍＮ／２０ｍｍ以上、３０ｍＮ／２０ｍｍ以下であることが特に好ましい。
上記の剥離力が５ｍＮ／２０ｍｍ以上であれば、高分子薄膜形成工程において、工程フィルムと高分子薄膜とが剥がれやすくなるという不具合を抑制できる。また、上記の剥離力が１００ｍＮ／２０ｍｍ以下であれば、剥離工程において、高分子薄膜から工程フィルムが剥離しにくくなり、高分子薄膜が破断するという不具合を抑制できる。
上記の剥離力は、例えば、工程フィルム２に用いる剥離剤の種類を変更することで調整できる。
【００４２】
［フィルム状積層体］
本実施形態に係るフィルム状積層体１００は、図３に示すように、高分子薄膜１と、工程フィルム２とを備えている。このフィルム状積層体１００は、工程フィルム２上に前記高分子薄膜形成用溶液を塗布し、塗布層を乾燥して、高分子薄膜１を形成することによって得られる。すなわち、このフィルム状積層体１００は、前述の本実施形態に係る高分子薄膜の製造方法における高分子薄膜形成工程により得られる。
【００４３】
（本実施形態の作用効果）
本実施形態によれば、次のような作用効果を奏することができる。
（１）前記一般式（１）で表される構成単位を１０ｍｏｌ％以上含有するノルボルネン系ポリマー（Ａ）を含み、厚さが１０ｎｍ以上１０００ｎｍ以下であり、かつ、自己支持性を有する高分子薄膜１を効率よく製造できる。
（２）接着剤などを用いずとも、被着物に対して密着させることができ、高い撥水性を有する高分子薄膜１を提供できる。
【００４４】
［実施形態の変形］
本実施形態は前述の実施形態に限定されず、本実施形態の目的を達成できる範囲での変形、改良などは本実施形態に含まれる。
例えば、前述の実施形態では、剥離基材２１および剥離剤層２２を備える工程フィルム２を用いたが、これに限定されない。例えば、剥離基材２１の表面自由エネルギーおよび表面の算術平均粗さが、適当な範囲内にある場合には、剥離基材２１からなる単層のフィルムを工程フィルム２として使用してもよい。
【実施例】
【００４５】
以下に、実施例を挙げて本発明をさらに詳細に説明するが、本発明は、これらの実施例に何ら限定されない。【００４６】
［試験例１］
１．工程フィルムの選定
（１）  工程フィルムの製造
試験例１の工程フィルムは、剥離基材と、剥離基材上に設けられた剥離剤層とを有する。
シリコーン変性アルキッド樹脂とアミノ樹脂の混合物（信越化学工業株式会社製：商品名「ＫＳ−８８２」）１００重量部と、ｐ−トルエンスルホン酸（硬化剤）１重量部とをトルエンで希釈し、固形分濃度２質量％の塗布液を調製した。
次いで、得られた塗布液を、厚さ３８μｍのポリエチレンテレフタレート（ＰＥＴ）フィルム（三菱ケミカル株式会社製の「ダイアホイルＴ１００」）上に、マイヤーバーにて塗布し、１４０℃、６０秒間加熱して乾燥させ、平均厚さ０．１μｍの剥離剤層を形成した工程フィルムを得た。そして、得られた工程フィルムの剥離剤層の表面における表面自由エネルギー、および、算術平均粗さを表１に示す。【００４７】
（２）  高分子薄膜形成用溶液の調製
環状オレフィンコポリマー（三井化学株式会社製の「ＡＰＥＬ６０１１Ｔ」、ガラス転移点１０５℃、ＭＦＲ２６ｇ／１０ｍｉｎ）の溶液（固形分１０質量％）をトルエンに溶解させ、固形分３質量％に希釈して高分子薄膜形成用溶液を作製した。【００４８】
（３）  フィルム状積層体の形成
次いで、リバースグラビアコータを用いて、準備した工程フィルム上に乾燥後の高分子薄膜の厚さが８００ｎｍとなるように、高分子薄膜形成用溶液を塗布した後、１００℃で６０秒間乾燥させフィルム状積層体を得た。【００４９】
２．測定・評価
（１）工程フィルムの表面自由エネルギーの測定
工程フィルムにおける高分子薄膜形成用溶液を塗布する面（高分子薄膜との接触面）における表面自由エネルギー（ｍＪ／ｍ２）は、各種液滴の接触角（測定温度：２５℃）を測定し、その値をもとに北崎・畑理論により求めた。
すなわち、「分散成分」としてのジヨードメタン、「双極子成分」としての１−ブロモナフタレン、「水素結合成分」としての蒸留水を液滴として使用し、協和界面科学（株）製、ＤＭ−７０を用いて、静滴法により、ＪＩＳ  Ｒ３２５７に準拠して接触角（測定温度：２５℃）を測定し、その値をもとに北崎・畑理論により、表面自由エネルギー（ｍＪ／ｍ２）を求めた。
（２）工程フィルムの算術平均粗さＲａの測定
剥離シートにおける高分子薄膜形成用溶液を塗布する面（高分子膜膜との接触面）における算術平均粗さＲａ（ｎｍ）は、Ｖｅｅｃｏ  Ｉｎｓｔｒｕｍｅｎｔｓ社製、光干渉顕微鏡ＮＴ１１００を用いて、２５０，０００μｍ２（５００μｍ×５００μｍ）の領域について観察し、算術平均粗さ（Ｒａ）を求めた。
（３）工程フィルムに対する高分子薄膜形成用溶液の塗布性
フィルム状積層体を形成する際の塗布性を評価した。工程フィルムに対して高分子薄膜形成用溶液が均一に塗布できた場合を「Ａ」と判定し、工程フィルムにハジキなどが発生して均一に塗布できなかった場合を「Ｂ」と判定した。得られた結果を表１に示す。
（４）高分子薄膜の剥離性
フィルム状積層体における、工程フィルムから高分子薄膜を剥離する際の剥離性を評価した。工程フィルムから高分子薄膜を容易に剥離できた場合を「Ａ」と判定し、高分子薄膜が破れたりして剥離できなかった場合を「Ｂ」と判定した。得られた結果を表１に示す。【００５０】
［試験例２］
試験例２では、工程フィルムとしてポリエチレンテレフタレートフィルム（三菱ケミカル株式会社製の「ダイアホイルＴ１００」、厚さ３８μｍ）を用いた以外は、試験例１と同様の方法で、フィルム状積層体および高分子薄膜を製造し、評価した。得られた結果を表１に示す。また、試験例２で用いた工程フィルムの表面における表面自由エネルギー、および、算術平均粗さを表１に示す。【００５１】
［試験例３］
試験例３では、工程フィルムとしてリンテック株式会社製の「ＳＰ−ＰＥＴ３８１０３１」を用いた以外は、試験例１と同様の方法で、フィルム状積層体および高分子薄膜を製造し、評価した。得られた結果を表１に示す。また、試験例３で用いた工程フィルムの剥離剤層の表面における表面自由エネルギー、および、算術平均粗さを表１に示す。【００５２】
［試験例４］
試験例４では、工程フィルムとしてリンテック株式会社製の「ＳＰ−ＰＥＴ３８Ｔ１００Ｘ」を用いた以外は、試験例１と同様の方法で、フィルム状積層体および高分子薄膜を製造し、評価した。得られた結果を表１に示す。また、試験例４で用いた工程フィルムの剥離剤層の表面における表面自由エネルギー、および、算術平均粗さを表１に示す。【００５３】
【表１】
0006586545.tif 000004
【００５４】
表１に示す結果からも明らかな通り、環状オレフィンコポリマーを含有する高分子薄膜形成用溶液を用いる場合、試験例１で用いる工程フィルムを使用することが好ましいことが分かった。そこで、以下の実施例および比較例では、試験例１で用いる工程フィルムを使用した。【００５５】
［実施例１］
１．高分子薄膜の製造
（１）  工程フィルムの製造
実施例１の工程フィルムは、基材と、基材上に設けられた剥離剤層とを有する。
シリコーン変性アルキッド樹脂とアミノ樹脂の混合物（信越化学工業株式会社製：商品名「ＫＳ−８８２」）１００重量部と、ｐ−トルエンスルホン酸（硬化剤）１重量部とをトルエンで希釈し、固形分濃度２質量％の塗布液を調製した。
次いで、得られた塗布液を、厚さ３８μｍのポリエチレンテレフタレート（ＰＥＴ）フィルム（三菱ケミカル株式会社製の「ダイアホイルＴ１００」）上に、マイヤーバーにて塗布し、１４０℃、６０秒間加熱して乾燥させ、平均厚さ０．１μｍの剥離剤層を形成した工程フィルムを得た。【００５６】
（２）  高分子薄膜形成用溶液の調製
環状オレフィンコポリマー（三井化学株式会社製の「ＡＰＥＬ６０１１Ｔ」、ガラス転移点１０５℃、ＭＦＲ２６ｇ／１０ｍｉｎ）の溶液（固形分１０質量％）をトルエンに溶解させ、固形分３質量％に希釈して高分子薄膜形成用溶液（粘度２．４ｍＰａ・ｓ）を作製した。そして、実施例１で用いた環状オレフィンコポリマーのガラス転移点（Ｔｇ）およびＭＦＲを表２に示す。【００５７】
（３）  フィルム状積層体の形成
次いで、リバースグラビアコータを用いて、準備した工程フィルム上に乾燥後の高分子薄膜の厚さが８００ｎｍとなるように、高分子薄膜形成用溶液を塗布した後、１００℃で６０秒間乾燥させフィルム状積層体を得た。【００５８】
（４）  高分子薄膜の製造
次いで、フィルム状積層体の工程フィルムを剥離することによって、高分子薄膜を得た。【００５９】
２．測定・評価
（１）高分子薄膜の表面炭素濃度
高分子薄膜の表面炭素濃度を求めるため、高分子薄膜の表面のＸＰＳ測定を行った。測定には、ＰＨＩ  Ｑｕａｎｔｅｒａ  ＳＸＭ（アルバック・ファイ株式会社製）を使用した。Ｘ線源に単色化Ａｌ・Ｋαを用い光電子取り出し角度４５°にて測定を行い、表面に存在する炭素の元素濃度（単位：原子％）を算出した。得られた結果を表２に示す。
（２）高分子薄膜の剥離力
得られたフィルム状積層体における、工程フィルムから高分子薄膜を剥離する際の剥離力を測定した。
すなわち、フィルム状積層体における高分子薄膜に対して粘着テープ（日東電工株式会社製、Ｎｏ．３１Ｂ）を貼合した後、粘着テープが貼合された状態の高分子薄膜を工程フィルムから１８０°剥離する際の剥離力（ｍＮ／２０ｍｍ）を測定した。得られた結果を表２に示す。
（３）高分子薄膜の貼付性
先ず、支持基材（東洋紡株式会社製の「クリスパー７５Ｋ２３２３」）の四方の端部に両面テープを貼付して、両面テープ貼付部を有する支持体を作製した。次に、この支持体の両面テープ貼付部を、フィルム状積層体の高分子薄膜上に貼付した。そして、支持体および高分子薄膜を、工程フィルムから剥離して、高分子薄膜を、支持体の表面に転移させた。次いで、高分子薄膜が転移した支持体から両面テープ貼付部を切り落とし、高分子薄膜と支持基材との積層体を作製した。この積層体を、高分子薄膜側が下記の被着物と接するように、被着物上に配置し、支持基材の上から２ｋｇローラーを２往復して、高分子薄膜と被着物とを圧着させた。その際の貼付性を評価した。圧着後、高分子薄膜全面が被着物に貼り付いたまま、剥離しない場合を「Ａ」と判定し、圧着後、高分子薄膜が被着物に貼り付かない、浮き、または剥がれがある場合を「Ｂ」と判定した。得られた結果を表２に示す。
ＰＰ：ポリプロピレン板（日立化成株式会社製の「ＰＰ−Ｎ−ＢＮ」、大きさ２ｍｍ×７０ｍｍ×１５０ｍｍ）
ガラス：フロート板ガラス（旭硝子株式会社製の「フロート板ガラス  Ｒ３２０２  糸面加工」、大きさ２ｍｍ×７０ｍｍ×１５０ｍｍ）【００６０】
（４）高分子薄膜上の水の接触角
高分子薄膜の水に対する濡れ性を評価するため、高分子薄膜上の水の接触角の測定を行った。測定には、接触角計（協和界面科学株式会社製、ＤＭ−７０１）を用いた。水に対する接触角を測定した（２３℃、５０％ＲＨ）。得られた結果を表２に示す。
（５）高分子薄膜上の水の滑落角
高分子薄膜の水に対する撥水性を評価するため、高分子薄膜上の水の滑落角の測定を行った。水平に設置された高分子薄膜上に、水滴を置き、高分子薄膜を徐々に傾けたときに水滴が流れ始める高分子薄膜の角度を滑落角として測定した。得られた結果を表２に示す。
（６）膜強度
膜強度は、クリープメーター（株式会社山電製の商品名「クリープメーターＲＥ２−３３０５ＣＹＡＭＡＤＥＮ」）にて測定した。具体的には、温度２３℃、湿度５０％ＲＨの環境下にて２４時間静置したフィルム状積層体の高分子薄膜面を直径１ｃｍの穴の開いた冶具に貼り付け、工程フィルムを剥離した。直径１ｍｍφの円柱型プランジャーを、高分子薄膜の治具の穴の中心部に対応する箇所に進入させた。なお、プランジャーの進入速度は、０．５ｍｍ／秒とした。プランジャーを穴の深さ方向に深度５ｍｍまで進入させたときの最大応力（単位：ｍＮ／１ｍｍφ）を測定した。なお、測定は１０回行い、平均値を高分子薄膜の膜強度とした。得られた結果を表２に示す。【００６１】
［実施例２〜４］
環状オレフィンコポリマーの種類およびの高分子薄膜の厚さを表２に示すように変更した以外は、実施例１と同様の方法で、フィルム状積層体および高分子薄膜を製造し、評価した。得られた結果を表２に示す。また、実施例２〜４で用いた環状オレフィンコポリマーのガラス転移点（Ｔｇ）、ＭＦＲおよび高分子薄膜形成用溶液の粘度を表２に示す。【００６２】
［比較例１および２］
環状オレフィンコポリマーの種類およびの高分子薄膜の厚さを表２に示すように変更した以外は、実施例１と同様の方法で、フィルム状積層体および高分子薄膜を製造し、評価した。得られた結果を表２に示す。また、比較例１および２で用いた環状オレフィンコポリマーのガラス転移点（Ｔｇ）、ＭＦＲおよび高分子薄膜形成用溶液の粘度を表２に示す。なお、比較例１では、ポリマーを所望の濃度に溶解させることができず、実施例１と同様の方法でフィルム状積層体および高分子薄膜を製造することはできなかった。【００６３】
【表２】
0006586545.tif 000005
【００６４】
表２に示す結果のように、ノルボルネン系ポリマー（Ａ）を含み、厚さが１０ｎｍ以上１０００ｎｍ以下である高分子薄膜（実施例１〜４）は、貼付性が良好で、水の接触角が大きく、水の滑落角が小さいことが確認された。このことから、実施例１〜４で得られた高分子薄膜は、接着剤などを用いずとも、被着物に対して密着させることができ、高い撥水性を有することが確認された。また、実施例１〜４で得られた高分子薄膜は、膜強度が高く、自己支持性を有することが確認された。
【符号の説明】
【００６５】
１…高分子薄膜、２…工程フィルム、２Ａ…第一の面、２Ｂ…第二の面、１００…フィルム状積層体。
【図１】
0006586545.tif 000007
【図２】
0006586545.tif 000008
【図３】
0006586545.tif 000009